(57)【要約】【課題】  液晶ディスプレイの視認側の偏光板の外側に設けることにより、偏光作用のある光学部材を通して表示画像を見ても、角度により表示画像が暗くなったり、光干渉色が発生したりすることのない偏光板用ポリエステルフィルムを提供する。【解決手段】  主配向軸のフィルム長手方向に対する傾きが３０〜６０度であり、フィルムの面内リターデーションが２０００ｎｍ以下であり、フィルムの表面オリゴマー析出量が８ｍｇ／ｍ２以下であることを特徴とする偏光板用ポリエステルフィルム。【選択図】          なし【特許請求の範囲】
【請求項１】
主配向軸のフィルム長手方向に対する傾きが３０〜６０度であり、フィルムの面内リターデーションが２０００ｎｍ以下であり、フィルムの表面オリゴマー析出量が８ｍｇ／ｍ２以下であることを特徴とする偏光板用ポリエステルフィルム。
【発明の詳細な説明】
【技術分野】
【０００１】
本発明は、液晶ディスプレイの視認側の偏光板の外側に設けることにより、偏光作用のある光学部材を通して液晶ディスプレイを見た場合にも、偏光軸の方向に起因する表示画像の視認性の低下や、光干渉色の発生を低減することのできる偏光板用ポリエステルフィルムに関するものである。
【背景技術】
【０００２】
近年、テレビ、パソコン、デジタルカメラ、携帯電話等の表示装置として幅広く使用されている液晶ディスプレイに使用される偏光板は、一般的に、保護フィルム／偏光膜／保護フィルム、または保護フィルム／偏光膜／位相差フィルムの構成からなるものが多い。液晶ディスプレイにおいては、視認側の偏光板から出射する表示光は直線偏光であり、例えばサングラスのような偏光作用のある光学部材を通して表示画像を見た場合、表示光の偏光軸と光学部材の吸収軸の角度が適切でない場合には、表示画像が暗くなったり、見えなくなったりする。上記の問題を解決するために視認側の偏光板のさらに外側にλ／４位相差フィルムを設けることにより、直線偏光を円偏光に変調させる方法が知られているが（特許文献１〜３）、位相差フィルムを使用することはコスト面から好ましくない。また、視認側の偏光板のさらに外側にリターデーションの大きい位相差板を設ける方法が知られているが（特許文献４および５）、偏光板の厚さが厚くなるため好ましくない。
【先行技術文献】
【特許文献】
【０００３】
【特許文献１】特開２０００−１３７１１６号公報
【特許文献２】特開２００２−２２９４４号公報
【特許文献３】特開２００８−８３３０７号公報
【特許文献４】特開平６−２５８６３４号公報
【特許文献５】特開２００４−１７０８７５号公報
【発明の概要】
【発明が解決しようとする課題】
【０００４】
本発明は、上記実状に鑑みなされたものであって、その解決課題は、液晶ディスプレイの視認側の偏光板の外側に設けることにより、偏光作用のある光学部材を通して表示画像を見ても、角度により表示画像が暗くなったり、光干渉色が発生したりすることのない偏光板用ポリエステルフィルムを提供することにある。
【課題を解決するための手段】
【０００５】
本発明者は、上記課題に鑑み鋭意検討した結果、特定の偏光板用ポリエステルフィルムによれば、上記課題を容易に解決できることを見いだし、本発明を完成するに至った。
【０００６】
すなわち、主配向軸のフィルム長手方向に対する傾きが３０〜６０度であり、フィルムの面内リターデーションが２０００ｎｍ以下であり、フィルムの表面オリゴマー析出量が８ｍｇ／ｍ２以下であることを特徴とする偏光板用ポリエステルフィルムに存する。
【発明の効果】
【０００７】
本発明によれば、偏光板用フィルムとして、安価に光学特性に優れたポリエステルフィルムを提供することができ、本発明の工業的価値は高い。
【発明を実施するための形態】
【０００８】
本発明でいうポリエステルフィルムとは、いわゆる押出法に従い押出口金から溶融押出されたシートを延伸したフィルムである。
【０００９】
本発明のフィルムを構成するポリエステルとは、ジカルボン酸と、ジオールとからあるいはヒドロキシカルボン酸から重縮合によって得られるエステル基を含むポリマーを指す。ジカルボン酸としては、テレフタル酸、イソフタル酸、アジピン酸、アゼライン酸、セバシン酸、２，６−ナフタレンジカルボン酸、１，４−シクロヘキサンジカルボン酸等を、ジオールとしては、エチレングリコール、１，４−ブタンジオール、ジエチレングリコール、トリエチレングリコール、ネオペンチルグリコール、１，４−シクロヘキサンジメタノール、ポリエチレングリコール等を、ヒドロキシカルボン酸としては、ｐ−ヒドロキシ安息香酸、６−ヒドロキシ−２−ナフトエ酸等をそれぞれ例示することができる。
かかるポリマーの代表的なものとして、ポリエチレンテレフタレートやポリエチレンー２、６ナフタレート等が例示される。
【００１０】
本発明におけるポリエステルフィルムには、取り扱いを容易にするために、透明性を損なわない条件で粒子を含有させてもよい。本発明で用いる粒子の例としては、炭酸カルシウム、リン酸カルシウム、シリカ、カオリン、タルク、二酸化チタン、アルミナ、硫酸バリウム、フッ化カルシウム、フッ化リチウム、ゼオライト、硫化モリブデン等の無機粒子や、架橋高分子粒子、シュウ酸カルシウム等の有機粒子を挙げることができる。また粒子を添加する方法としては、原料とするポリエステル中に粒子を含有させて添加する方法、押出機に直接添加する方法等を挙げることができ、このうちいずれか一方の方法を採用してもよく、２つの方法を併用してもよい。
【００１１】
用いる粒子の粒径は、通常０．０５〜５.０μｍ、好ましくは０．１〜４.０μｍである。平均粒径が５．０μｍより大きいとフィルムのヘーズが大きくなり、フィルムの透明性が低下することがある。平均粒径が０．１μｍより小さいと、表面粗度が小さくなりすぎてフィルムの取り扱いが困難になる場合がある。粒子含有量は、ポリエステルに対し、通常０．００１〜３０．０重量％であり、好ましくは０．０１〜１０．０重量％である。粒子含有量が多いとヘーズが大きくなり、フィルムの透明性が低下することがあり、粒子含有量が少ないとフィルムの取り扱いが困難になる場合がある。
【００１２】
ポリエステルに粒子を添加する方法としては、特に限定されるものではなく、従来公知の方法を採用しうる。例えば、ポリエステルを製造する任意の段階において添加することができるが、好ましくはエステル化の段階、もしくはエステル交換反応終了後、重縮合反応を進めてもよい。また、ベント付き混錬押出機を用い、エチレングリコールまたは水などに分散させた粒子のスラリーとポリエステル原料とをブレンドする方法、または、混錬押出機を用い、乾燥させた粒子とポリエステル原料とをブレンドする方法などによって行われる。
【００１３】
本発明のポリエステルフィルムを使用した偏光板において、輝度の低下を防ぐには、ポリエステルフィルムにおける主配向軸のフィルム長手方向（以下、ＭＤと略記することがある）に対する角度が３０〜６０度であることが必要であり、好ましくは３５〜５５度、さらに好ましくは４０〜５０度である。主配向軸のＭＤに対する角度が６０度よりも大きい場合、輝度の低下が大きくなる。主配向軸のＭＤに対する角度が３０度よりも小さい場合も、輝度の低下が大きく、偏光板としては不十分な輝度となる。
【００１４】
本発明のポリエステルフィルムを使用した偏光板において、光干渉色の発生を防ぐために、ポリエステルフィルムにおけるフィルムの面内リターデーションが２０００ｎｍ以下である必要があり、好ましくは１５００ｎｍ以下である。フィルムの面内リターデーションが２０００ｎｍより大きい場合には、光の干渉色が強くなり、液晶ディスプレイにおいて、画像本来の色彩が得られない。
【００１５】
本発明のポリエステルフィルムの表面から析出するオリゴマー量を８ｍｇ／ｍ２以下とする必要がある。かかる析出量が８ｍｇ／ｍ２を超えると、偏光板製造工程での加工適正が低減したり、偏光板用として用いた際に種々の不具合が生じたりする。
【００１６】
本発明のポリエステルフィルムの厚さは４〜５０μｍであることが好ましく、さらに好ましくは４〜３８μｍである。フィルムの厚さが４μｍより薄いとフィルムの製膜が困難であるとともにフィルムの取り扱いが難しい場合がある。フィルムの厚さが５０μｍより厚い場合には、モバイル用として用いられた場合、偏光板が厚くなることになる。
【００１７】
本発明では必要に応じて他にも添加剤を加えてもよい。このような添加剤としては、例えば、安定剤、潤滑剤、架橋剤、ブロッキング防止剤、酸化防止剤、染料、顔料、などが挙げられる。
【００１８】
本発明においては、公知の手法により乾燥したポリエステルチップを溶融押出装置に供給し、それぞれのポリマーの融点以上である温度に加熱し溶融する。次いで、溶融したポリマーをダイから押出し、回転冷却ドラム上でガラス転移点以下の温度になるように急冷固化し、実質的に非晶状態の未配向シートを得る。この場合、シートの平面性を向上させるため、シートと回転冷却ドラムとの密着性を高めることが好ましく、本発明においては静電印加密着法および／または液体塗布密着法が好ましく採用される。
【００１９】
本発明においては、このようにして得られたシートを２軸方向に延伸してフィルム化することが好ましい。延伸条件について具体的に述べると、前記未延伸シートを好ましくは縦方向に８０〜１３０℃で１．３〜６倍に延伸し、縦１軸延伸フィルムとした後、横方向に９０〜１６０℃で１．３〜６倍延伸を行い。１５０〜２４０℃で１〜６００秒間熱処理を行うことが好ましい。さらにこの際、熱処理の最高温度ゾーンおよび／または熱処理出口のクーリングゾーンにおいて、縦方向および／または横方向に０．１〜２０％弛緩する方法が好ましい。
【００２０】
偏光板として、偏光板保護フィルムと密着させるため、あるいはハードコートとの密着性を向上させるために少なくとも片面に塗布層を設けることが好ましい。
【００２１】
また、塗布層は、帯電防止剤、消泡剤、塗布性改良剤、増粘剤、酸化防止剤、紫外線吸収剤、発泡剤、染料、顔料などを含有していてもよい。
【００２２】
塗布剤の塗布方法としては、リバースロールコーター、グラビアコーター、ロッドコーター、エアドクターコーターまたはこれら以外の塗布装置を使用することができる。
【００２３】
なお、塗布剤のフィルムへの塗布性や接着性を改良するため、塗布前にフィルムに化学処理や放電処理を施してもよい。また、表面特性をさらに改良するため、塗布層形成後に放電処理を施してもよい。
【００２４】
塗布層の厚みは、最終的な乾燥厚さとして、通常０．０２〜０．５μｍ、好ましくは０．０３〜０．３μｍの範囲である。塗布層の厚さが０．０２μｍ未満の場合は、本発明の効果が十分に発揮されない恐れがある。塗布層の厚さが０．５μｍを超える場合は、フィルムが相互に固着しやすくなったり、特にフィルムの高強度化のために塗布処理フィルムを再延伸する場合は、工程中のロールに粘着しやすくなったりする傾向がある。上記の固着の問題は、特にフィルムの両面に同一の塗布層を形成する場合に顕著に現れる。
なお必要に応じてフィルムの製造後にコートするオフラインコートと呼ばれる方法でコートしてもよい。コーティングの材料としては、オフラインコートの場合は水系および／または溶剤系いずれでもよい。
【実施例】
【００２５】
以下、本発明を実施例によりさらに詳細に説明するが、本発明はその要旨を越えない限り、以下の実施例に限定されるものではない。なお、種々の諸物性、特性は以下のように測定、または定義されたものである。実施例中、「％」は「重量％」を意味する。
【００２６】
（１）主配向軸の測定
カールツァイス社製偏光顕微鏡を用いて、ポリエステルフィルムの配向を観察し、ポリエステルフィルム面内の主配向軸の方向がポリエステルフィルムのＭＤに対して何度傾いているかを求めた。なお、測定上、主配向軸が９０度を越えた場合には、その補角を主配向軸のＭＤ方向に対する角度とした。
【００２７】
（２）面内リターデーションの測定
大塚電子株式会社製、セルギャップ検査装置ＲＥＴＳ−１１００Ａを用い、フィルムの面内リターデーションを測定した。フィルムの面内リターデーションの測定には光干渉法を用い、アパーチャ径５ｍｍとし２３℃で行った。
（３）表面オリゴマー量の測定
試料サンプルを４ｃｍ角に切り出し、クロロホルム２０ｃｍ３を入れた三角フラスコに入れ、３０℃、２０分間浸漬した。その後、試料サンプルを取り除き、処理溶液の紫外線吸収スペクトルを測定し、２４６ｎｍ波長における吸光度を測定した。吸光度とオリゴマー量の関係より試料サンプルのオリゴマー抽出量を求めた。なお、吸光度とオリゴマー量の検量線は予め作成しておく。
【００２８】
（３）視認性の検査
ポリビニルアルコール（ＰＶＡ）フィルム（（株）クラレ製、重合度２４００）を用いて、第１浴（ヨウ素、ＫＩ水溶液−３０℃）で３倍延伸後、第２浴（ホウ酸、ＫＩ水溶液−５５℃）中でトータル延伸倍率を６倍まで延伸して偏光子を得た。その後、ＰＶＡ系接着剤を用いて、両面に厚さ４０μｍのＴＡＣフィルムを貼り合わせ、片側ＴＡＣフィルムの上に粘着剤を介してポリエステルフィルムを貼り付け偏光板を作製した。当該偏光板をポリエステルフィルムが視認側の外側になるように液晶パネルに実装し視認性を確認した。
◎：輝度の低下も光干渉色がなく、良好である
○：輝度の低下または光干渉色が少しあるが、全く問題ない
△：輝度の低下または光干渉色があるが、許容できる程度である
×：輝度の低下または光干渉色が強く、偏光板として使用できない
【００２９】
（４）総合判定
◎：輝度の低下光干渉色がなく、加工適正も良好で偏光板として問題ない
○：光干渉色、加工適正のいずれかが若干劣るが、偏光板としては使用できる
△：光干渉色、加工適正のいずれかが劣るが、偏光板として許容できるレベルである
△△：光干渉色、加工適正のいずれかが劣るが、辛うじて偏光板として許容できるレベルである
×：光干渉色、加工適正のいずれかが劣り、偏光板としては使用できない
本発明においては、上記基準中、△△以上を合格とする。
【００３０】
以下の実施例・比較例で使用したポリエステル原料の製造方法は次のとおりである。
（ポリエステルａの製造方法）
ジメチルテレフタレート１００部、エチレングリコール７０部、および酢酸カルシウム一水塩０．０７部を反応器にとり、加熱昇温すると共にメタノール留去させエステル交換反応を行い、反応開始後、約４時間半を要して２３０℃に昇温し、実質的にエステル交換反応を終了した。次に燐酸０．０４部および三酸化アンチモン０．０３５部を添加し、常法に従って重合した。すなわち、反応温度を徐々に上げて、最終的に２８０℃とし、一方、圧力は徐々に減じて、最終的に０．０５ｍｍＨｇとした。４時間後、反応を終了し、常法に従い、チップ化してポリエステル（ａ）を得た。得られたポリエステルチップの溶液粘度ＩＶは、０．６６であった。
【００３１】
（ポリエステルｂの製造方法）
ジメチルテレフタレート１００部、エチレングリコール７０部、および酢酸カルシウム一水塩０．０７部を反応器にとり、加熱昇温すると共にメタノール留去させエステル交換反応を行い、反応開始後、約４時間半を要して２３０℃に昇温し、実質的にエステル交換反応を終了した。次に燐酸０．０４部および三酸化アンチモン０．０３５部を添加し、常法に従って重合した。すなわち、反応温度を徐々に上げて、最終的に２８０℃とし、一方、圧力は徐々に減じて、最終的に０．０５ｍｍＨｇとした。２時間後、反応を終了し、常法に従い、チップ化してポリエステルＢを得た。得られたポリエステルチップの溶液粘度ＩＶは、０．４５であった。
【００３２】
（ポリエスエルｃの製造方法）
ポリエステルａを固相重縮合法にて固有粘度を上げた。予備結晶化槽にて１７０℃の窒素雰囲気下にて０．５時間処理した後、不活性ガスを流す塔式乾燥機を用い、２００℃の温度下にて水分率が０．００５％になるまで乾燥した。その後固相重合槽へ送り、２４０℃にて４時間、固相重合を行い、固有粘度０．７７のポリエステルｃを得た。
（ポリエステルｄの製造方法）
上記ポリエステルａを製造する際、平均粒径２μｍの非晶質シリカを１０００ｐｐｍ添加し、ポリエステルｄを作成した。
【００３３】
実施例１：
上記ポリエステルｃおよびｄをそれぞれ８５％、１５％の割合で混合した原料をＡ層用の原料とし、ポリエステルａをＢ層用の原料とし、Ａ層およびＢ層用原料をそれぞれ別個の溶融押出機により溶融押出して（Ａ／Ｂ／Ａ）の２種３層積層の無定形シートを得た。ついで、冷却したキャスティングドラム上に、シートを共押出し冷却固化させて無配向シートを得た。次いで、９０℃にて縦方向に３．４倍延伸した後、さらにテンター内で予熱工程を経て９０℃で横方向に４．５倍延伸、２３０℃で１０秒間の熱処理を行い、製膜機にて巻き取ったロールの端位置より厚さ３８μｍのポリエステルフィルムを得た。評価結果を下記表１に示す。
【００３４】
実施例２：
実施例１において、縦延伸倍率を４．０倍とする以外は実施例１と同様にしてポリエステルフィルムを得た。評価結果を表１に示す。
【００３５】
実施例３：
実施例１において、製膜機にて巻き取ったロールの、主配向軸５８度の位置よりフィルムを得る以外は実施例１と同様にしてポリエステルフィルムを得た。評価結果を表１に示す。
【００３６】
実施例４：
実施例１において、製膜機にて巻き取ったロールの、主配向軸５２度の位置よりフィルムを得る以外は実施例１と同様にしてポリエステルフィルムを得た。評価結果を表１に示す。
【００３７】
実施例５：
実施例１において、縦延伸倍率を３．６倍とする以外は実施例１と同様にしてポリエステルフィルムを得た。評価結果を表１に示す。
【００３８】
実施例６：
実施例１において、製膜機にて巻き取ったロールの、主配向軸４８度の位置よりフィルムを得る以外は実施例１と同様にしてポリエステルフィルムを得た。評価結果を表１に示す。
【００３９】
実施例７：
実施例１において、フィルムの厚さを２５μｍとする以外は実施例１と同様にしてポリエステルフィルムを得た。評価結果を表１に示す。
【００４０】
比較例１：
実施例１において、製膜機にて巻き取ったロールの、主配向軸７０度の位置よりフィルムを得る以外は実施例１と同様にしてポリエステルフィルムを得た。評価結果を表１に示す。
【００４１】
比較例２：
実施例１において、フィルムの厚さを４８μｍとする以外は実施例１と同様にしてポリエステルフィルムを得た。評価結果を表１に示す。
【００４２】
比較例３：
実施例１において、ポリエステルｂおよびｄをそれぞれ８５％、１５％の割合で混合した原料をＡ層用の原料とする以外は実施例１と同様にしてポリエステルフィルムを得た。評価結果を表１に示す。
【００４３】
以上、得られた結果をまとめて下記表１に示す。
【００４４】
【表１】
2012008229.tif 000002
【産業上の利用可能性】
【００４５】
本発明のフィルムは、例えば、液晶ディスプレイの視認側の偏光板の外側に設けるフィルムとして好適に利用することができる。